(57)【要約】      （修正有）【課題】ノンハロゲンタイプのポリエチレン用難燃剤組成物を配合し、燃焼試験での溶融滴下がなく、炭化層を容易に形成する難燃性ポリエチレン樹脂組成物及びその難燃性ポリエチレン樹脂組成物に用いるポリエチレン用難燃剤組成物の提供。【解決手段】ポリエチレン樹脂１００重量部に対し、下記式（１）で表される難燃剤（ａ）を３０〜１００重量部、及び難燃助剤（ｂ）を１０〜１００重量部含み、難燃性規格ＵＬ−９４Ｖに適合する難燃性能を有し、更には溶融滴下を抑制可能な強炭化性を兼ね備えることを特徴とする難燃性ポリエチレン樹脂組成物。2020125366.tif 000010（式中、ＭはＭｇ、Ｃａ、Ａｌ、Ｔｉ、Ｚｎ又はＺｒであり、ｍは２、３又は４である。）【選択図】なし【特許請求の範囲】
【請求項１】
ポリエチレン樹脂１００重量部に対し、
下記式（１）で表される難燃剤（ａ）を３０〜１００重量部、及び
難燃助剤（ｂ）を１０〜１００重量部含み、
難燃性規格ＵＬ−９４Ｖに適合する難燃性能を有し、更には溶融滴下を抑制可能な強炭化性を兼ね備えることを特徴とする難燃性ポリエチレン樹脂組成物。
【化１】
2020125366.tif 000008
（式中、ＭはＭｇ、Ｃａ、Ａｌ、Ｔｉ、Ｚｎ又はＺｒであり、ｍは２、３又は４である。）
【請求項２】
前記規格ＵＬ−９４Ｖの難燃性区分がＶ−０であることを特徴とする請求項１に記載の難燃性ポリエチレン樹脂組成物。
【請求項３】
前記難燃助剤（ｂ）がリン酸メラミン、ピロリン酸メラミン、ポリリン酸メラミン、メラミン、シアヌル酸メラミン、ポリリン酸アンモニウム、水酸化アルミニウム、水酸化マグネシウムからなる群より選ばれる１種以上を含み、強炭化性を兼ね備えることを特徴とする請求項１又は２に記載の難燃性ポリエチレン樹脂組成物。
【請求項４】
前記難燃剤（ａ）と前記難燃助剤（ｂ）の重量比が（ａ）／（ｂ）＝８０／２０〜５０／５０であることを特徴とする請求項１〜３のいずれかに記載の難燃性ポリエチレン樹脂組成物。
【請求項５】
前記難燃剤（ａ）の金属ＭがＡｌであり、前記難燃助剤（ｂ）がポリリン酸メラミン、メラミン、シアヌル酸メラミン又はポリリン酸アンモニウムであることを特徴とする請求項１〜４のいずれかに記載の難燃性ポリエチレン樹脂組成物。
【請求項６】
難燃性ポリエチレン樹脂組成物において使用される難燃剤組成物であって、該難燃剤組成物が下記式（１）で表される難燃剤（ａ）及び難燃助剤（ｂ）を含むことを特徴とするポリエチレン用難燃剤組成物。
【化２】
2020125366.tif 000009
（式中、ＭはＭｇ、Ｃａ、Ａｌ、Ｔｉ、Ｚｎ又はＺｒであり、ｍは２、３又は４である。
）
【請求項７】
前記難燃助剤（ｂ）が、リン酸メラミン、ピロリン酸メラミン、ポリリン酸メラミン、メラミン、シアヌル酸メラミン、ポリリン酸アンモニウム、水酸化アルミニウム、水酸化マグネシウムからなる群より選ばれる１種または２種以上の難燃助剤であり、前記難燃剤（ａ）と前記難燃助剤（ｂ）の重量比が（ａ）／（ｂ）＝８０／２０〜５０／５０であることを特徴とする請求項６に記載のポリエチレン用難燃剤組成物。
【請求項８】
難燃性ポリエチレン樹脂組成物の用途が、電線及びケーブル、車両用部材、建築部材、電気製品、ＯＡ機器、発泡体クッション、工業用ロール、パッキン、ベルト、防水材、塗料、接着剤であることを特徴とする請求項１〜５に記載の難燃性ポリエチレン樹脂組成物。
【請求項９】
難燃性ポリエチレン樹脂組成物の用途が、絶縁被覆用とシース（外被）用の電線及びケーブル、自動車用ハーネス、発泡断熱材であることを特徴とする請求項８に記載の難燃性ポリエチレン樹脂組成物。
【発明の詳細な説明】
【技術分野】
【０００１】
本発明は、ハロゲン化合物を用いないノンハロゲンタイプの難燃剤を含む難燃性ポリエチレン樹脂組成物であり、燃焼時にも溶融滴下がなく炭化層を容易に形成する難燃性ポリエチレン樹脂組成物及びその難燃性ポリエチレン樹脂組成物で使用するポリエチレン用難燃剤組成物に関する。
【背景技術】
【０００２】
従来、ポリエチレンは、ＯＡ機器、電気製品の筐体や電線、ケーブルの絶縁被覆に用いられており、後者の用途では難燃性だけでなく引張特性耐熱老化性についても高度な性能が要求されている。特に電線の難燃性、耐熱性・耐熱老化性の評価については、一般にＵＬ（Underwriters Laboratories Inc．）規格が用いられており、難燃性については、
垂直燃焼試験を満足する必要がある。
このような難燃性を満足する材料としては、ポリエチレンやエチレン−エチルアクリレート共重合体、エチレン−酢酸ビニル共重合体等のポリオレフィン系樹脂に、臭素系や塩素系難燃剤を配合したハロゲン系難燃性樹脂組成物が用いられていた。
このようなハロゲン系難燃剤を使用した場合には、ポリオレフィン系樹脂を主成分とする架橋絶縁被覆において、１２５℃定格、さらには１５０℃定格の要件を満足できることが知られている。例えば、特許文献１（特開平１０−１６８２４８号公報）には、エチレン−αオレフィン共重合体で密度０．８９未満のポリオレフィン系樹脂に、ハロゲン系難燃剤及び酸化亜鉛を配合した難燃性樹脂組成物を用いた架橋絶縁被覆が開示され、この文献では架橋絶縁被覆が１５０℃定格を充足することも開示されている。
【０００３】
しかしながら、ハロゲン系難燃剤は焼却処理時にハロゲン化水素ガスを発生するという問題があることから、近年、ハロゲン系難燃剤を使用しない、いわゆるノンハロゲン難燃性樹脂組成物が求められるようになった。
ノンハロゲン難燃剤の代表的なものとして、水酸化アルミニウムや水酸化マグネシウム等の金属水酸化物がある。例えば、特許文献２（特開２０１４−１９１９０７号公報）には、エチレン−酢酸ビニルを含むオレフィン系ポリマーに金属水酸化物難燃剤及び架橋剤を配合した樹脂組成物の例が開示されている。
他の代表的なノンハロゲン系難燃剤としては、特にリン系難燃剤の要望が多く、様々なリン系難燃剤が開発されている。リン系難燃剤としては、リン酸エステル、リン酸アミド、ポリリン酸アンモニウム、ポリリン酸メラミン、赤リン、有機リン系金属塩など数多くの難燃剤が公知である。例えば、特許文献３（特許第５１００２８４号公報）には、高密度ポリエチレンとエチレン−酢酸ビニル共重合体を含むオレフィン系ポリマーに赤リンと無機難燃剤を配合した難燃性樹脂組成物が記載されている。  
【先行技術文献】
【特許文献】
【０００４】
【特許文献１】特開平１０−１６８２４８号公報
【特許文献２】特開２０１４−１９１９０７号公報
【特許文献３】特許第５１００２８４号公報
【発明の概要】
【発明が解決しようとする課題】
【０００５】
特許文献１の難燃性樹脂組成物を用いた電線やケーブルは、前述のとおり、焼却処理時にハロゲン化水素ガスを発生するという問題があることから、近年、ハロゲン系難燃剤を使用しない、いわゆるノンハロゲン難燃性樹脂組成物が求められている。
【０００６】
また、特許文献２のノンハロゲン難燃性組成物のように、金属水酸化物系難燃剤を用いて、ＵＬ規格の垂直燃焼試験に合格させるためには、金属水酸化物系難燃剤を大量に添加する必要がある。しかし、上記燃焼試験に合格できる程度の量の金属水酸化物系難燃剤を添加すると、引張強さや伸びが著しく低下するという問題があり、その改良のためにはポリエチレン単独ではなく、エチレン−酢酸ビニル共重合体などの他の成分を併用することが必要となる。しかし、その場合でも難燃性が必ずしも十分とは言えず、また、難燃剤成分を多量に用いることから、依然として機械的物性に改善の余地がある。さらに、燃焼時の溶融物及びその着火性の問題点を解消できておらず、また、燃焼時の炭化性能も十分なものとは言えない。
【０００７】
また、特許文献３では赤燐がリン系難燃剤として使用されているが、この文献でも物性を改良するためにはエチレン−酢酸ビニル共重合体が配合することが好ましいとされている。リン系難燃剤としては、特許文献３の赤リン系難燃剤以外に、リン酸エステル系難燃剤もよく使用されており、このリン酸エステル系難燃剤もハロゲン系難燃剤と比較すると難燃性付与効果が劣るものである。そのため、難燃剤の使用量を多くする必要があるが、該難燃剤は液状であることから多量に配合した場合、難燃性能以外の要求特性が損われる問題があった。また、液状難燃剤は、それ自体可塑性を有し、可塑剤として機能するために、その配合量が多いと、炭化性能が不十分であり、燃焼時の溶融物及びその着火性が増し、ＵＬ−９４Ｖの垂直燃焼試験規格を満たさない問題も発生する。
【０００８】
このようにノンハロゲン難燃剤は、金属水酸化物、赤リンなどの無機リン系難燃剤、リン酸エステルなどの有機リン系難燃剤、窒素系難燃剤のいずれもが、その難燃効果はハロゲン系難燃剤には及ばないため、多量に添加しなければ難燃性を満足しない、あるいは多量に添加しても難燃性の向上が得られないのが実情である。しかし、多量に添加することによる引張強さ等の機械物性の低下に伴う問題も、エチレン−酢酸ビニル共重合体などの他の重合体を配合することで改善はされるが、未だその改善効果は不十分であり、ポリエチレン重合体での難燃性と機械的特性の維持は未解決の課題である。
更に、ポリエチレン樹脂は燃焼時に溶融滴下しやすい性質を持っているため、実際の火災時に溶融滴下物で火傷を負う危険性がある。そのため、燃焼時に溶融滴下せずに燃焼を止めることが求められている。
【０００９】
本発明は上記従来の実状に鑑みてなされたものであって、従来の無機水酸化物系難燃剤のように大量に配合する必要がなく、ポリエチレン樹脂にノンハロゲン系の本発明の無機系難燃剤を配合することにより、ＵＬ−９４Ｖ法燃焼試験の難燃性規格を満たし、燃焼時の炭化性能においても優れた性能を付与することができ、このため、ポリエチレン樹脂に要求される機械性能、難燃特性にも優れた難燃性ポリエチレン樹脂組成物を提供することを目的とする。
また、ハロゲン系難燃剤と同等以上の、著しく高度な難燃性能を有し、製品の着色性を阻害せず、高温・高湿条件下でも耐加水分解性と耐ブリードアウト性を兼ね備えたポリエチレン用ノンハロゲン系難燃剤を提供することを目的とする。
【課題を解決するための手段】
【００１０】
本発明者らは、上記目的を達成するために、難燃剤含有量の低減が可能な難燃性能の優れた難燃剤開発について鋭意研究を重ねた結果、特定の無機系リン化合物と難燃助剤の組合せた難燃剤組成物がポリエチレンに対し、著しい相乗効果を発揮し、難燃性能、炭化性能及び機械的特性の低下抑制に有効であることを見出し本発明の完成に至った。
【００１１】
すなわち本発明は、
（１）ポリエチレン樹脂１００重量部に対し、
下記式（１）で表される難燃剤（ａ）を３０〜１００重量部、及び
難燃助剤（ｂ）を１０〜１００重量部含み、
難燃性規格ＵＬ−９４Ｖに適合する難燃性能を有し、更には溶融滴下を抑制可能な強炭化性を兼ね備えることを特徴とする難燃性ポリエチレン樹脂組成物。
【００１２】
【化１】
2020125366.tif 000002
（式中、ＭはＭｇ、Ｃａ、Ａｌ、Ｔｉ、Ｚｎ又はＺｒであり、ｍは２、３又は４である。）
【００１３】
（２）前記規格ＵＬ−９４Ｖの難燃性区分がＶ−０であることを特徴とする（１）に記載の難燃性ポリエチレン樹脂組成物。
（３）前記難燃助剤（ｂ）がリン酸メラミン、ピロリン酸メラミン、ポリリン酸メラミン、メラミン、シアヌル酸メラミン、ポリリン酸アンモニウム、水酸化アルミニウム、水酸化マグネシウムからなる群より選ばれる１種以上を含み、強炭化性を兼ね備えることを特徴とする（１）又は（２）に記載の難燃性ポリエチレン樹脂組成物。
（４）前記難燃剤（ａ）と前記難燃助剤（ｂ）の重量比が（ａ）／（ｂ）＝８０／２０〜５０／５０であることを特徴とする（１）〜（３）のいずれかに記載の難燃性ポリエチレン樹脂組成物。
（５）前記難燃剤（ａ）の金属ＭがＡｌであり、前記難燃助剤（ｂ）がポリリン酸メラミン、メラミン、シアヌル酸メラミン又はポリリン酸アンモニウムであることを特徴とする（１）〜（４）のいずれかに記載の難燃性ポリエチレン樹脂組成物。
（６）難燃性ポリエチレン樹脂組成物において使用される難燃剤組成物であって、該難燃剤組成物が下記式（１）で表される難燃剤（ａ）及び難燃助剤（ｂ）を含むことを特徴とするポリエチレン用難燃剤組成物。
【００１４】
【化２】
2020125366.tif 000003
（式中、ＭはＭｇ、Ｃａ、Ａｌ、Ｔｉ、Ｚｎ又はＺｒであり、ｍは２、３又は４である。）
【００１５】
（７）前記難燃助剤（ｂ）が、リン酸メラミン、ピロリン酸メラミン、ポリリン酸メラミン、メラミン、シアヌル酸メラミン、ポリリン酸アンモニウム、水酸化アルミニウム、水酸化マグネシウムからなる群より選ばれる１種または２種以上の難燃助剤であり、前記難
燃剤（ａ）と前記難燃助剤（ｂ）の重量比が（ａ）／（ｂ）＝８０／２０〜５０／５０であることを特徴とする（６）に記載のポリエチレン用難燃剤組成物。
（８）難燃性ポリエチレン樹脂組成物の用途が、電線及びケーブル、車両用部材、建築部材、電気製品、ＯＡ機器、発泡体クッション、工業用ロール、パッキン、ベルト、防水材、塗料、接着剤であることを特徴とする（１）〜（５）に記載の難燃性ポリエチレン樹脂組成物。
（９）難燃性ポリエチレン樹脂組成物の用途が、絶縁被覆用とシース（外被）用の電線及びケーブル、自動車用ハーネス、発泡断熱材であることを特徴とする（８）に記載の難燃性ポリエチレン樹脂組成物。
【発明の効果】
【００１６】
本発明のポリエチレン用難燃剤組成物によれば、ハロゲン系難燃剤と同等以上の著しく高度な難燃性能を有し、製品の着色性を阻害せず、高温・高湿条件下でも耐加水分解性と耐ブリードアウト性を兼ね備え、さらには、燃焼時の炭化性能に優れた難燃性ポリエチレン樹脂組成物を提供することができる。
特に、本発明の難燃性ポリエチレン樹脂組成物は、ポリエチレン燃焼時の炭化性能に優れ、米国の難燃性に関する規格ＵＬ−９４Ｖに適合する製品とすることができる。
さらに本発明は、ノンハロゲン系の無機リン系難燃剤組成物を使用する為、従来のハロゲン系難燃剤を用いた難燃性ポリエチレン樹脂組成物と比較し、燃焼時の安全性や環境への配慮がなされたものである。また、難燃性能に優れることから、配合量を少なくできポリエチレン重合体の機械的物性の大幅な低下を防ぐことができる。
【発明を実施するための形態】
【００１７】
以下、本発明の難燃性ポリエチレン樹脂について、実施形態を説明する。
［難燃剤（下記式（１））］
本発明に用いられる難燃剤組成物は下記式（１）で表される難燃剤（ａ）を含むものである。
【００１８】
【化３】
2020125366.tif 000004
（式中、ＭはＭｇ、Ｃａ、Ａｌ、Ｔｉ、Ｚｎ又はＺｒであり、ｍは２、３又は４である。）
【００１９】
これら式（１）で表される難燃剤（ａ）は、通常は無色または白色の粉体であるため、製品の着色性を阻害することなく使用可能である。これらの中では特にＡｌ塩又はＴｉ塩、中でもＡｌ塩が難燃性、炭化性能において優れた効果を有している。
上記式（１）で表される難燃剤（ａ）は、ホスフィン酸、またはホスフィン酸のアルカリ金属塩のいずれか一つと、マグネシウム、カルシウム、アルミニウム、チタン、亜鉛またはジルコニウムの硝酸塩、硫酸塩、塩酸塩、炭酸塩および水酸化物のいずれか一つとを、水溶液状態で、加熱、反応させることによって得られる無機系の難燃剤である。
本発明の難燃剤組成物に用いる難燃剤（ａ）の平均粒子径は１〜５０μｍが好ましく、特に３〜２０μｍが好ましい。平均粒子径が５０μｍを超えると、難燃性ポリエチレン樹
脂組成物の機械物性が悪化するおそれがあり、平均粒子径が１μｍ未満だと、上記ポリエチレン樹脂組成物中での凝集物の発生または、極度の樹脂の溶融粘度の増加が起こるおそれがある。
【００２０】
本発明の難燃剤組成物に用いる難燃剤（ａ）は、難燃助剤（ｂ）と併用することにより、著しく高度な難燃性能を発揮することができ、本発明の難燃剤組成物に用いる式（１）の難燃剤（ａ）は、さらなる難燃性能向上のために難燃助剤（ｂ）が必須である。具体的には、リン酸メラミン、ピロリン酸メラミン、ポリリン酸メラミン、メラミン、シアヌル酸メラミン、ポリリン酸アンモニウム、水酸化アルミニウム、水酸化マグネシウム等を挙げることができる。これらの中では特にポリリン酸メラミン、メラミン、シアヌル酸メラミン又はポリリン酸アンモニウムが難燃性、炭化性能において優れた効果を有している。
【００２１】
本発明の難燃剤組成物に用いる式（１）の難燃剤（ａ）と難燃助剤（ｂ）の組合せの中では、難燃剤（ａ）がＡｌ塩であり、難燃助剤がポリリン酸メラミン、メラミン、シアヌル酸メラミン又はポリリン酸アンモニウムである場合が、最も好ましい結果が得られる。
さらに、上記難燃助剤（ｂ）以外にも、必要に応じてベンゾグアナミン、膨張性黒鉛を難燃助剤として、任意で併用してもよい。特に、膨張性黒鉛は本発明において好ましい配合剤であり、難燃性の一層の向上をもたらすものである。
本発明の難燃剤（ａ）と難燃助剤（ｂ）の配合割合は、重量比で（ａ）／（ｂ）＝９０／１０〜３０／７０であるのが好ましく、燃焼時の溶融滴下を防止するには特に８０／２０〜５０／５０がより好ましい。
【００２２】
難燃剤（ａ）と難燃助剤（ｂ）の混合比率が、９０／１０を超える、或いは３０／７０未満であると難燃性が低下し、ＵＬ−９４Ｖ法燃焼試験の難燃性規格を満たせなくなる。
本発明の難燃剤（ａ）と難燃助剤（ｂ）からなる難燃剤組成物とポリエチレン樹脂との混合比率は、重量比で、１０／９０〜５０／５０であるのが好ましく、より好ましくは２０／８０〜４５／５５である。難燃剤組成物の混合比率が、５０／５０を超えるとポリエチレン樹脂の引張強度の低下のおそれがあり、混合比率が、１０／９０未満であると、十分な難燃性能が得られないおそれがある。
【００２３】
［ポリエチレン樹脂］
ポリエチレン樹脂としては、密度が０．９３ｇ／ｍＬを超える高密度ポリエチレン樹脂、密度が０．９０ｇ／ｍＬ未満の超低密度ポリエチレン樹脂も使用することができるが、好ましくは、密度が０．９０ｇ／ｍＬ以上で０．９３ｇ／ｍＬ以下の低密度ポリエチレン（ＬＤＰＥ）又は直鎖状低密度ポリエチレン（ＬＬＤＰＥ）である。ＬＤＰＥやＬＬＤＰＥを使用することにより、３５０％以上の引張伸びを得ることが容易になる。そこで、好ましい態様として、前記ポリエチレン樹脂が、密度が０．９０ｇ／ｍＬ以上で０．９３ｇ／ｍＬ以下の低密度ポリエチレン又は直鎖状低密度ポリエチレンである難燃性樹脂組成物が好ましく提供される。
【００２４】
［難燃剤組成物］
本発明に用いられる難燃剤成分は、式（１）の難燃剤（ａ）及び難燃助剤（ｂ）を必須成分とするものであり、それらの配合割合は難燃剤（ａ）／難燃助剤（ｂ）＝９０／１０〜３０／７０であるのが好ましく、特に燃焼時の溶融滴下を防止するには８０／２０〜５０／５０がより好ましく、著しい相乗効果を発揮できる。
難燃剤（ａ）と難燃助剤（ｂ）の混合比率が、９０／１０を超える、或いは３０／７０未満であると難燃性が低下し、ＵＬ−９４Ｖ法燃焼試験の難燃性規格を満たせなくなる。
【００２５】
また、難燃剤（ａ）としては、Ｍｇ、Ｃａ、Ａｌ、Ｔｉ、Ｚｎ又はＺｒの塩を使用することができ、難燃助剤（ｂ）としては、リン酸メラミン、ピロリン酸メラミン、ポリリン
酸メラミン、メラミン、シアヌル酸メラミン、ポリリン酸アンモニウム、水酸化アルミニウム、水酸化マグネシウムからなる群より選ばれる１種または２種以上を使用することができる。
式（１）の難燃剤（ａ）と難燃助剤（ｂ）との組み合わせでは、式（１）の難燃剤（ａ）としてＡｌ塩を選択し、難燃助剤（ｂ）としてポリリン酸メラミン、メラミン、シアヌル酸メラミン又はポリリン酸アンモニウムを選択した場合が最も好ましい難燃性能を示す。
【００２６】
［他の添加剤］
本発明の難燃性ポリエチレン樹脂組成物は、上記ポリエチレン成分、難燃剤・難燃助剤以外の成分として、必要に応じて、滑剤、発泡剤、整泡剤、架橋剤、可塑剤、耐光性向上剤、耐熱性向上剤、酸化防止剤、加水分解防止剤、抗菌剤、防虫剤、帯電防止剤、相溶化剤、着色剤、充填剤、シランカップリング剤等の各種成分を本発明の効果を損なわない範囲の量で含んでもよい。また、機械的物性を向上させる為に、他の熱可塑性樹脂を混合又は反応させてもよい。
【００２７】
［難燃性ポリエチレン樹脂組成物の製造］
本発明の難燃剤組成物を配合した難燃性ポリエチレン樹脂組成物の製造方法は特に限定されず、通常の方法で製造することができる。
具体的には、ポリエチレン材料に前記の必須の成分である難燃剤（ａ）成分、難燃助剤（ｂ）成分を、二軸押出機、ロール、バンバリーミキサー等の公知の溶融混練法を用い、公知の条件に準じて混合して製造することができる。例えば、各成分を常温において混合した後、二軸の混練押出機により溶融混練し、ペレットを作成する方法を挙げることができる。
【００２８】
本発明の難燃性ポリエチレン樹脂組成物は、難燃性が要求される分野、例えば電線及びケーブル（絶縁被覆用、機器用、通信用、電力用、輸送用）、車両用部材（内外装部材、配線部材、ハーネス）、建築部材（発泡断熱材、壁紙、ケーブル、配管）、電気製品（エアコン、冷蔵庫、パソコン）、ＯＡ機器（複写機、プリンター）、発泡体クッション、工業用ロール、パッキン、ベルト、防水材、塗料、接着剤を挙げることができ、特に、絶縁被覆用とシース（外被）用の電線及びケーブル、自動車用ハーネス、発泡断熱材に好適に用いることが出来るが、用途はこれらに限定されない。
【実施例】
【００２９】
以下、実施例および比較例を挙げて本発明をさらに具体的に説明するが、本発明の技術的範囲は以下の実施例に限定されるものではない。なお、以下の実施例において、特に断りのない限り、「％」は重量％を指し、「部」は重量部を指す。各難燃性ポリエチレンの評価は以下の方法で行った。
【００３０】
［評価方法］
［実施例１〜８、比較例１〜１１］
下記の表１、２に示す使用材料を、表１、２に示す配合で、ヘンシェルミキサーにて混合した後、二軸押出機で１５０℃にて溶融混練し、ペレットを作成した。
そのペレットを射出成型機にてプレート（１．６ｍｍ厚）を作成し試料とした。
また、ＵＬ−９４Ｖ垂直燃焼試験のＶ−０、Ｖ−１、Ｖ−２材料分類の試験方法により評価を行い、結果を表１、２に示した。
【００３１】
【表１】
2020125366.tif 000005
【００３２】
【表２−１】
2020125366.tif 000006
【００３３】
【表２−２】
2020125366.tif 000007
【００３４】
表１、２より本発明の難燃剤組成物を用いたポリエチレン樹脂成形品はハロゲン系難燃剤を用いた場合と同等若しくは同等以上の高度な難燃性能、耐溶融滴下性を有しながら、機械的諸物性も良好な状態を維持している。